ГОЛУБОЕ СТЕКЛО, СЛАБО ПОГЛОЩАЮЩЕЕ СОЛНЕЧНОЕ ИЗЛУЧЕНИЕ, ГОЛУБОЕ СТЕКЛО С ПОКРЫТИЕМ, ОТРАЖАЮЩИМ СОЛНЕЧНОЕ ИЗЛУЧЕНИЕ, И ИЗОЛИРУЮЩИЙ СТЕКЛОПАКЕТ С НИЗКИМ ТЕПЛОПОСТУПЛЕНИЕМ ОТ СОЛНЕЧНОГО ИЗЛУЧЕНИЯ

1. Стеклянная подложка, содержащая композицию стекла, содержащую часть стеклоосновы и часть красителя для стекла, в которой часть стеклоооновы является частью силикатной основы, а часть красителя для стекла включает:
2
3
общее содержание железа, выраженного как FeO, в интервале от 0,04 до 0,28 массовых процентов;
содержание СоО в интервале от 32 до 90 частей на миллион;
содержание Se в интервале от 1 до 5,5 частей на миллион;
отношение содержания СоО к содержанию Se, выраженное каждое в частях на миллион, равное или более 6,
где массовые проценты и части на миллион рассчитывают на композицию готового стекла.
2. Стеклянная подложка по п.1, в которой композиция стекла обеспечивает стекло, имеющее координаты цветности а* в интервале от -3,5 до +2,5 и b* в интервале от -1 до -15, и пропускание излучения в видимой области спектра в интервале от 40 до 80% при толщине образца 0,223 дюйма (5,66 мм).
3. Стеклянная подложка по п.1, в которой стеклянная подложка вырезана из стеклянной ленты, изготовленной непрерывным флоат-способом изготовления стекла.
2
3
2
2
3
2
2
3
4. Стеклянная подложка по п.1, содержащая дополнительно по меньшей мере один краситель, выбранный из CrO, MnO, NdO, NiO, TiO и ErO.
5. Стеклянная подложка по п.4, в которой осуществлена по меньшей мере одна из следующих замен красителя:
2
3
2
3
выбранную часть общего содержания железа заменяют смесью от 3 до 9 м.д. CrO и от 0,2 до 0,6 м.д. СоО на каждые 100 м.д. FeO;
2
3
выбранную часть содержания СоО заменяют от 90 до 270 м.д. NdO на каждую 1 м.д. СоО;
2
3
2
3
выбранную часть содержания Se заменяют смесью от 2000 до 6000 м.д. ErO и от 600 до 1800 м.д. FeO и снижением содержания СоО на от 3 до 9 м.д. на каждую 1 м.д. Se;
2
2
3
выбранную часть содержания Se заменяют смесью от 800 до 2400 м.д. TiO и от 2 до 6 м.д. СоО и снижением содержания FeO на от 300 до 900 м.д. на каждую 1 м.д. Se;
2
3
выбранную часть содержания Se заменяют смесью от 17 до 42 м.д. NiO и 0,5 до 1,5 м.д. СоО и снижением содержания FeO на от 350 до 1050 м.д. на каждую 1 м.д. Se, и
3
2
3
выбранную часть содержания Se заменяют от 500 до 1500 м.д. MnO и снижением содержания FeO на от 100 до 300 м.д. на каждую 1 м.д. Se.
6. Стеклянная подложка по п.1, в которой композиция стекла имеет окислительно-восстановительное отношение в интервале от 0,05 до 0,40.
7. Стеклянная подложка по п.1, в которой композиция стеклоосновы содержит:
2
SiO от 65 до 75 массовых процентов,
2
NaO от 10 до 20 массовых процентов,
СаО от 5 до 15 массовых процентов,
MgO от 0 до 5 массовых процентов,
2
3
AlO от 0 до 5 массовых процентов,
2
KO от 0 до 5 массовых процентов, и
ВаО от 0 до 1 массовых процентов.
8. Стеклянная подложка по п.7, в которой:
общее содержание железа находится в интервале от 0,08 до 0,26 массовых процентов;
содержание СоО находится в интервале от 35 до 60 частей на миллион; и содержание Se находится в интервале от 2 до 5 частей на миллион, и
где дополнительно отношение содержания СоО к содержанию Se составляет по меньшей мере 7.
9. Стеклянная подложка по п.8, в которой окислительно-восстановительное отношение находится в интервале от 0,10 до 0,30.
2
3
3
2
3
2
2
3
10. Стеклянная подложка по п.8, содержащая дополнительно по меньшей мере один краситель, выбранный из CrO, MnO, NdO, NiO, TiO и ErO.
11. Стеклянная подложка по п.10, в которой осуществлена по меньшей мере одна из следующих замен красителя:
2
3
2
3
выбранную часть общего содержания железа заменяют смесью от 3 до 9 м.д. CrO и от 0,2 до 0,6 м.д. СоО на каждые 100 м.д. FeO;
2
3
выбранную часть содержания СоО заменяют от 90 до 270 м.д. NdO на каждую 1 м.д. СоО;
2
3
2
3
выбранную часть содержания Se заменяют смесью от 2000 до 6000 м.д. ErO и от 600 до 1800 м.д. FeO и снижением содержания СоО на от 3 до 9 м.д. на каждую 1 м.д. Se;
3
2
3
выбранную часть содержания Se заменяют смесью от 800 до 2400 м.д. TiO и от 2 до 6 м.д. СоО и снижением содержания FeO на от 300 до 900 м.д. на каждую 1 м.д. Se;
3
3
выбранную часть содержания Se заменяют смесью от 17 до 42 м.д. NiO и 0,5 до 1,5 м.д. СоО и снижением содержания FeO на от 350 до 1050 м.д. на каждую 1 м.д. Se, и
2
2
3
выбранную часть содержания Se заменяют от 500 до 1500 м.д. MnO и снижением содержания FeO на от 100 до 300 м.д. на каждую 1 м.д. Se.
12. Стеклянная подложка по п.10, в которой композиция стекла предоставляет стекло, имеющее координаты цветности а* в интервале от -3 до +1 и b* в интервале от -2 до -10, и пропускание излучения в видимой области спектра в интервале от 50 до 76% при толщине образца 0,223 дюйма (5,66 мм).
13. Стеклянная подложка по п.7, в которой часть красителя для стекла включает:
общее содержание железа в интервале 0,15 до 0,25 массовых процентов;
содержание СоО в интервале от 37 до 50 частей на миллион;
содержание Se в интервале от 3 до 5 частей на миллион; и в которой отношение содержания СоО к содержанию Se составляет по меньшей мере 8.
14. Стеклянная подложка по п.13, в которой окислительно-восстановительное отношение находится в интервале от 0,15 до 0,25.
2
3
2
2
3
2
2
3
15. Стеклянная подложка по п.14, содержащая дополнительно по меньшей мере один краситель, выбранный из CrO, MnO, NdO, NiO, TiO и ErO.
16. Стеклянная подложка по п.15, в которой осуществлена по меньшей мере одна из следующих замен красителя:
2
3
2
3
выбранную часть общего содержания железа заменяют смесью от 3 до 9 м.д. CrO и от 0,2 до 0,6 м.д. СоО на каждые 100 м.д. FeO;
2
3
выбранную часть содержания СоО заменяют от 90 до 270 м.д. NdO на каждую 1 м.д. СоО;
2
3
2
3
выбранную часть содержания Se заменяют смесью от 2000 до 6000 м.д. ErO и от 600 до 1800 м.д. FeO и снижением содержания СоО на от 3 до 9 м.д. на каждую 1 м.д. Se;
2
2
3
выбранную часть содержания Se заменяют смесью от 800 до 2400 м.д. TiO и от 2 до 6 м.д. СоО и снижением содержания FeO на от 300 до 900 м.д. на каждую 1 м.д. Se.
2
3
выбранную часть содержания Se заменяют смесью от 17 до 42 м.д. NiO и 0,5 до 1,5 м.д. СоО и снижением содержания FeO на от 350 до 1050 м.д. на каждую 1 м.д. Se, и
3
2
3
выбранную часть содержания Se заменяют от 500 до 1500 м.д. MnO и снижением содержания FeO на от 100 до 300 м.д. на каждую 1 м.д. Se.
17. Стеклянная подложка по п.13, в которой композиция стекла предоставляет стекло, имеющее координаты цветности а* в интервале от -2,5 до 0,0 и b* в интервале от -4 до -9, и пропускание излучения в видимой области спектра в интервале от 55 до 72% при толщине образца 0,223 дюйма (5,66 мм).
18. Стеклянная подложка, содержащая композицию стекла, содержащую часть стеклоосновы и часть красителя для стекла, при этом часть красителя для стекла содержит красители в выбранном количестве, позволяющем создать стеклянную подложку с координатами цветности а* в интервале от -3,5 до +2,5 и b* в интервале от -1 до -15, и пропусканием излучения в видимой области спектра от 40 до 80% при толщине образца 0,223 дюймов (5,66 мм).
19. Стеклянная подложка по п.18, в которой стеклянная подложка вырезана из стеклянной ленты, изготовленной непрерывным флоат-способом изготовления стекла.
20. Стеклянная подложка по п.18, в которой композиция стеклоосновы включает:
2
SiO от 65 до 75 массовых процентов,
2
NaO от 10 до 20 массовых процентов,
СаО от 5 до 15 массовых процентов,
MgO от 0 до 5 массовых процентов,
2
3
AlO от 0 до 5 массовых процентов,
2
KO от 0 до 5 массовых процентов, и
ВаО от 0 до 1 массовых процентов, и в которой часть красителя для стекла включает:
общее содержание железа в интервале от 0,04 до 0,28 массовых процентов;
содержание СоО в интервале от 32-90 частей на миллион, и содержание Se в интервале 1 до 5,5 частей на миллион, и
в которой отношение содержания СоО к содержанию Se, выраженное каждое в частях на миллион, составляет, по меньшей мере 6.
21. Стеклянная подложка по п.20, в которой стеклянная подложка имеет координаты цветности а* в интервале от -3 до +1 и координаты цветности b* в интервале от -2 до -10, и пропускание излучения в видимой области спектра от 50 до 76% при толщине образца 0,223 дюйма (5,66 мм).
22. Стеклянная подложка по п.21, в которой часть красителя включает:
общее содержание железа в интервале от 0,08 до 0,26 массовых процентов;
содержание СоО в интервале от 35 до 60 частей на миллион, и содержание Se в интервале от 1 до 5 частей на миллион, и
в которой отношение содержания СоО к содержанию Se составляет по меньшей мере 7, и
окислительно-восстановительное отношение находится в интервале от 0,10 до 0,30.
23. Стеклянная подложка по п.22, в которой осуществлена по меньшей мере одна из следующих замен красителя:
2
3
2
3
выбранную часть общего содержания железа заменяют смесью от 3 до 9 м.д. CrO и от 0,2 до 0,6 м.д. СоО на каждые 100 м.д. FeO;
2
3
выбранную часть содержания СоО заменяют от 90 до 270 м.д. NdO на каждую 1 м.д. СоО;
2
3
2
3
выбранную часть содержания Se заменяют смесью от 2000 до 6000 м.д. ErO и от 600 до 1800 м.д. FeO и снижением содержания СоО на от 3 до 9 м.д. на каждую 1 м.д. Se;
2
2
3
выбранную часть содержания Se заменяют смесью от 800 до 2400 м.д. TiO и от 2 до 6 м.д. СоО и снижением содержания FeO на от 300 до 900 м.д. на каждую 1 м.д. Se;
2
3
выбранную часть содержания Se заменяют смесью от 17 до 42 м.д. NiO и 0,5 до 1,5 м.д. СоО и снижением содержания FeO на от 350 до 1050 м.д. на каждую 1 м.д. Se, и
2
2
3
выбранную часть содержания Se заменяют от 500 до 1500 м.д. MnO и снижением содержания FeO на от 100 до 300 м.д. на каждую 1 м.д. Se.
24. Стеклянная подложка по п.19, в которой стеклянная подложка имеет координаты цветности а* в интервале от -2,5 до 0 и координаты цветности b* в интервале от -4 до -9, и пропускание излучения в видимой области спектра от 55 до 72% при толщине образца 0,223 дюйма (5,66 мм).
25. Стеклянная подложка по п.24, в которой часть красителя включает:
общее содержание железа в интервале от 0,15 до 0,25 массовых процентов;
СоО в интервале от 37 до 50 частей на миллион, и
Se в интервале от 3 до 5 частей на миллион, и
отношение СоО к Se по меньшей мере 8, и
окислительно-восстановительное отношение находится в интервале от 0,15 до 0,25.
26. Стеклянная подложка по п.25, в которой осуществлена по меньшей мере одна из следующих замен красителя:
2
3
2
3
выбранную часть общего содержания железа заменяют смесью от 3 до 9 м.д. CrO и от 0,2 до 0,6 м.д. СоО на каждые 100 м.д. FeO;
2
3
выбранную часть содержания СоО заменяют от 90 до 270 м.д. FeO на каждую 1 м.д. СоО;
2
3
2
3
выбранную часть содержания Se заменяют смесью от 2000 до 6000 м.д. ErO и от 600 до 1800 м.д. FeO и снижением содержания СоО на от 3 до 9 м.д. на каждую 1 м.д. Se;
2
2
3
выбранную часть содержания Se заменяют смесью от 800 до 2400 м.д. TiO и от 2 до 6 м.д. СоО и снижением содержания FeO на от 300 до 900 м.д. на каждую 1 м.д. Se;
2
3
выбранную часть содержания Se заменяют смесью от 17 до 42 м.д. NiO и 0,5 до 1,5 м.д. СоО и снижением содержания FeO на от 350 до 1050 м.д. на каждую 1 м.д. Se, и
2
2
3
выбранную часть содержания Se заменяют от 500 до 1500 м.д. MnO и снижением содержания FeO на от 100 до 300 м.д. на каждую 1 м.д. Se.
27. Стеклянная подложка по п.25, в которой координаты цветности а* находятся в интервале от -2,5 до 0, и координаты цветности b* находятся в интервале от -5 до -8, и пропускание излучения в видимой области спектра от 58 до 70% при толщине образца 0,223 дюйма (5,66 мм).
28. Изделие из покрытого стекла, содержащее стеклянную подложку и покрытие, нанесенное на большую часть поверхности стеклянной подложки, при этом стеклянная подложка включает часть стеклоосновы и часть красителя для стекла, часть красителя для стекла содержит красители в выбранном количестве, позволяющем создать стеклянную подложку с координатами цветности а* в интервале от -3,5 до +2,5 и b* в интервале от -1 до -15 и пропусканием в видимой области спектра от 40 до 80% при толщине образца 0,223 дюйма (5,66 мм), и изделие из покрытого стекла имеет полусферический коэффициент излучения не более 0,25.
29. Изделие из покрытого стекла по п.28, в котором покрытое изделие имеет координаты цветности а* в интервале от -7,0 до +2 и b* в интервале от 3 до - 13, и пропускание излучения в видимой области спектра в интервале от 26 до 75% при толщине образца 0,223 дюйма (5,66 мм).
30. Изделие из покрытого стекла по п.29, в котором стеклянная подложка имеет координаты цветности а* в интервале от -3 до +1 и b* в интервале от -2 до -10 при толщине образца 0,223 дюйма (5,66 мм), а покрытое изделие имеет координаты цветности а* в интервале от -6 до +0,5 и b* в интервале от -3 до -8 и пропускание в видимой области спектра от 36 до 71% при толщине образца 0,223 дюймов (5,66 мм), и полусферический коэффициент излучения не более 0,10.
31. Изделие из покрытого стекла по п.29, в котором стеклянная подложка содержит часть стеклоосновы и часть красителя для стекла, при этом часть красителя для стекла включает:
общее содержание железа в интервале от 0,08 до 0,26 массовых процентов;
содержание СоО в интервале от 35 до 60 частей на миллион,
содержание Se в интервале от 1 до 5 частей на миллион, и
отношение содержания СоО к содержанию Se, каждое выраженное в частях на миллион, равное по меньшей мере 7.
32. Изделие из покрытого стекла по п.31, в котором покрытие является отражающим инфракрасное излучение покрытием, содержащим серебряную пленку между парой диэлектрических пленок, и покрытое стеклянное изделие имеет координаты цветности а* в интервале от -3 до 0,5 и координаты цветности b* в интервале от 0 до -8, и пропускание излучения в видимой области спектра от 45 до 71% при толщине образца 0,223 дюйма (5,66 мм).
33. Изделие из покрытого стекла по п.32, в котором стеклянная подложка имеет координаты цветности а* в интервале от -3 до +1 и координаты цветности b* в интервале от -2 до -10 при толщине образца 0,223 дюйма (5,66 мм).
34. Изделие из покрытого стекла по п.31, в котором покрытое стеклянное изделие имеет полусферический коэффициент излучения не более 0,10.
35. Изделие из покрытого стекла по п.34, в котором покрытие является отражающим инфракрасное излучение покрытием, содержащим первую пленку серебра поверх первой диэлектрической пленки, вторую диэлектрическую пленку поверх первой пленки серебра, второй слой серебра поверх второй диэлектрической пленки, и третью диэлектрическую пленку поверх второй пленки серебра, и покрытое стеклянное изделие имеет координаты цветности а* в интервале от -4,5 до 0 и координаты цветности b* в интервале от 0 до -8, и пропускание излучения в видимой области спектра в интервале от 43 до 69% при толщине образца 0,223 дюйма (5,66 мм).
36. Изделие из покрытого стекла по п.35, в котором стеклянная подложка имеет координаты цветности а* в интервале от -3 до +1 и координаты цветности b* в интервале от -2 до -10 при толщине образца 0,223 дюйма (5,66 мм).
37. Изделие из покрытого стекла по п.31, в котором покрытое изделие имеет полусферический коэффициент излучения не более 0,05.
38. Изделие из покрытого стекла по п.37, в котором покрытие является отражающим инфракрасное излучение покрытием, содержащим первую пленку серебра поверх первой диэлектрической пленки, вторую диэлектрическую пленку поверх первой пленки серебра, второй слой серебра поверх второй диэлектрической пленки, третью диэлектрическую пленку поверх второй пленки серебра, третью пленку серебра поверх третьей диэлектрической пленки и четвертую диэлектрическую пленку поверх третьей пленки серебра, и покрытое стеклянное изделие имеет координаты цветности а* в интервале от -6 до -2 и координаты цветности b* в интервале от 2 до -6, и пропускание излучения в видимой области спектра в интервале от 36 до 63% при толщине образца 0,223 дюйма (5,66 мм).
39. Изделие из покрытого стекла по п.38, в котором стеклянная подложка имеет координаты цветности а* в интервале от -3 до +1 и координаты цветности b* в интервале от -2 до -10 при толщине образца 0,223 дюйма (5,66 мм).
40. Изделие из покрытого стекла по п.28, в котором стеклянной подложкой является первый лист стекла, и содержащее дополнительно второй лист стекла, наслоенный на первый лист с покрытием между первым и вторым листами стекла.
41. Улучшенный изолирующий пакет типа пакета, содержащего покрытый стеклянный лист, размещенный с зазором относительно бесцветного стеклянного листа с интервалом от 0,25 до 0,75 дюйма, причем пространство между кромками стеклянных листов загерметизировано и заполнено газом, и покрытый стеклянный лист является наружным листом и является покрытым по своей внутренней поверхности, где улучшение включает следующее:
покрытый стеклянный лист содержит стеклянную подложку, содержащую часть стеклоосновы и часть красителя для стекла, при этом часть красителя для стекла содержит красители в выбранном количестве, позволяющем создать стеклянную подложку с координатами цветности а* в интервале от -3,5 до +2,5 и b* в интервале от -1 до -15, и пропусканием излучения в видимой области спектра от 40 до 80% при толщине образца 0,223 дюйма (5,66 мм);
покрытый стеклянный лист имеет координаты цветности а* в интервале от -7 до +2,0 и b* в интервале от -3 до -13, и пропускание излучения в видимой области спектра в интервале от 26 до 75% при толщине образца 0,223 дюйма (5,66 мм) и полусферический коэффициент излучения не более 0,25,
бесцветный стеклянный лист имеет координаты цветности а* в интервале от -2,3 до -1,3 и b* в интервале от -2 до 0,4 и пропускание излучения в видимой области спектра от 87,5 до 89,0% при толщине образца 0,223 дюйма (5,66 мм); и
изолирующий пакет имеет пропускание излучения в видимой области спектра в интервале от 26 до 67% и коэффициент теплопропускания от солнечного излучения не более 0,50 при толщине образца покрытого стеклянного листа и прозрачного стеклянного листа 0,223 дюйма (5,66 мм).